(57)【特許請求の範囲】
【請求項１】
固体酸化物形燃料電池の電極を形成するために用いる電極材料であって、
前記固体酸化物形燃料電池の運転環境において電子伝導性を有する遷移金属および遷移金属化合物のうちの少なくとも一つからなる遷移金属成分粉末と、
前記固体酸化物形燃料電池の運転環境において少なくとも酸素イオン伝導性を有する酸素イオン伝導性材料粉末と、
を含み、
前記遷移金属成分粉末と、前記酸素イオン伝導性材料粉末とは、互いに独立した粉末であり且つ混合された状態で存在しており、
前記遷移金属成分粉末は、平均結晶子径をＳ、平均粒子径をＤとしたとき、次式で表されるパラメータＰ：Ｐ＝Ｓ／Ｄ；がＰ＞０．０８５を満たす、電極材料。
【請求項２】
前記酸素イオン伝導性材料粉末は、イットリア安定化ジルコニア（ＹＳＺ），スカンジア安定化ジルコニア（ＳｃＳＺ），サマリウムドープセリア（ＳＤＣ）およびガドリニウムドープセリア（ＧＤＣ）からなる群から選択される少なくとも１種を含む、請求項１に記載の電極材料。
【請求項３】
前記遷移金属成分粉末は、少なくとも酸化ニッケル（ＮｉＯ）を含む、請求項１または２に記載の電極材料。
【請求項４】
前記遷移金属成分粉末と前記酸素イオン伝導性材料粉末との割合は、質量比で、９０：１０〜４０：６０である、請求項１〜３のいずれか１項に記載の電極材料。
【請求項５】
少なくとも１種の分散媒を含み、ペースト状に調製された、請求項１〜４のいずれか１項に記載の電極材料。
【請求項６】
燃料極と、固体電解質と、空気極と、を備えた固体酸化物形燃料電池であって、
前記燃料極が請求項１〜５のいずれか１項に記載の電極材料から作製されている、固体酸化物形燃料電池。
【発明の詳細な説明】
【技術分野】
【０００１】
本発明は、固体酸化物形燃料電池用の電極材料とこれを用いた固体酸化物形燃料電池に関する。
【背景技術】
【０００２】
固体酸化物形燃料電池（ＳＯＦＣ：Solid Oxide Fuel Cell，以下、単に「ＳＯＦＣ」という）は、種々のタイプの燃料電池の中でも、発電効率が高い、環境への負荷が低い、多様な燃料の使用が可能であるなどの利点を有している。ＳＯＦＣの単セルは、本質的な構成として、酸素イオン伝導体からなる緻密な層状の固体電解質を基本とし、この固体電解質の一方の面に多孔質構造の空気極（カソード）が形成され、他方の面に多孔質構造の燃料極（アノード）が形成されている。ここで、空気極が形成された側の固体電解質の表面には、空気等に代表されるＯ２（酸素）含有ガスが供給され、燃料極が形成された側の固体電解質の表面には、Ｈ２（水素）に代表される可燃性燃料ガスが供給される。そして一般的な動作においては、空気中のＯ２ガスが空気極で還元されて酸素イオンとなり、この酸素イオンは固体電解質を通過して燃料極に到達する。そして燃料極において酸素イオンはＨ２ガス燃料を酸化し、これに伴い外部負荷に電子を放出して電気エネルギーが生成される。
【先行技術文献】
【特許文献】
【０００３】
【特許文献１】特開２０１４−６７５６３号公報
【発明の概要】
【発明が解決しようとする課題】
【０００４】
このようなＳＯＦＣにおいては、固体電解質材料として、酸素イオン伝導性、安定性および価格のバランスの良好なイットリア安定化ジルコニア（ＹＳＺ）が広く用いられている。また、燃料極材料としては、ＳＯＦＣの運転環境において電子伝導性を示す酸化ニッケル（ＮｉＯ）等の遷移金属酸化物材料と酸素イオン伝導性を示すイットリア安定化ジルコニア（ＹＳＺ）の混合物（例えば、ＮｉＯ／ＹＳＺサーメット）が一般に用いられている。そして、空気極材料としては、ランタンストロンチウムコバルタイト（（ＬａＳｒ）ＣｏＯ３；ＬＳＣ），ランタンストロンチウムマンガナイト（（ＬａＳｒ）ＭｎＯ３；ＬＳＭ）等のペロブスカイト型酸化物や、ランタンストロンチウム鉄コバルタイト（（ＬａＳｒ）（ＣｏＦｅ）Ｏ３；ＬＳＣＦ）等の酸素イオン−電子混合導電性材料が一般に用いられている。なお、固体電解質材料と空気極材料との反応を防止する反応防止層が設けられる場合、この反応防止層用材料として、ガドリニウムドープセリア（ＧＤＣ）が用いられている。
【０００５】
ところで、ＳＯＦＣは、従来より８００℃以上（典型的には、８００℃〜１０００℃程度）の高温で作動させていたが、耐久性の向上、低コスト化の観点から、近年では作動温度をより低温化することが望まれている。例えば、ＳＯＦＣの作動温度を６００℃〜７００℃程度にまで低温化することが検討されている。しかしながら、このような温度環境においても、燃料極で使用されている上記の遷移金属酸化物材料は熱凝集し易く、電気化学反応を行う三相界面が減少したり、導電パスが遮断されたりして、反応活性が低下してしまうという問題があった。このような遷移金属酸化物材料の反応活性の低下は発電性能の低下に直接的に繋がるために好ましくない。
【０００６】
本発明は上記の従来の問題を解決すべく創出されたものであり、その目的は、例えば、中低温（例えば６００℃〜７００℃程度）作動型のＳＯＦＣの燃料極等の電極の性能を向上させることができるＳＯＦＣ用の電極材料を提供することである。また、本発明の他の目的は、この電極材料を用いたＳＯＦＣを提供することである。
【課題を解決するための手段】
【０００７】
上記目的を実現するべく、本発明によって、固体酸化物形燃料電池（ＳＯＦＣ）の電極を形成するために用いる電極材料が提供される。この電極材料は、ＳＯＦＣの運転環境において電子伝導性を有する遷移金属および遷移金属化合物のうちの少なくとも一つからなる遷移金属成分粉末と、ＳＯＦＣの運転環境において少なくとも酸素イオン伝導性を有する酸素イオン伝導性材料粉末と、を含む。そして遷移金属成分粉末は、平均結晶子径をＳ、平均粒子径をＤとしたとき、次式：Ｐ＝Ｓ／Ｄ；で表されるパラメータＰが、Ｐ＞０．０８５を満たすことを特徴としている。
【０００８】
この様にパラメータＰが特定の範囲に制限された遷移金属成分粉末を用いることで、該粉末を構成する遷移金属成分粒子の安定性が高められ、熱凝集および焼結が抑制される。これにより、電極の劣化を抑制し、ＳＯＦＣの発電性能を長期に亘って安定して高く維持することができる。
【０００９】
なお、特許文献１には、ＳＯＦＣの燃料極材料として、酸化ニッケル−ジルコニア混合焼成粉末に、微細なジルコニア粉末を混合して用いることが開示されている。この特許文献１において、燃料極材料中の酸化ニッケルの平均結晶子径は１〜１００ｎｍの範囲でより小さいことが好ましいことが開示されているが、酸化ニッケルの大きさ（平均粒子径）との関係については何ら検討されていない。
【００１０】
ここに開示される電極材料の好ましい一態様において、上記酸素イオン伝導性材料粉末は、イットリア安定化ジルコニア（ＹＳＺ），スカンジア安定化ジルコニア（ＳｃＳＺ），サマリウムドープセリア（ＳＤＣ）およびガドリニウムドープセリア（ＧＤＣ）からなる群から選択される少なくとも１種を含むことを特徴としている。これらの材料は、固体電解質材料として利用され得る酸素イオン伝導性材料であり、遷移金属成分粉末と固体電解質材料との熱膨張係数差を好適に緩和し、かつ、遷移金属成分粉末の凝集を好適に抑制し得るために好ましい。
【００１１】
ここに開示される電極材料の好ましい一態様において、上記遷移金属成分粉末は、少なくとも酸化ニッケル（ＮｉＯ）を含むことを特徴としている。
遷移金属成分のなかでも、金属ニッケル（Ｎｉ）は改質反応やシフト反応に活性の高いため、ＳＯＦＣの運転環境においてＮｉに還元され得るＮｉＯは遷移金属成分粉末として好ましい。
【００１２】
ここに開示される電極材料の好ましい一態様において、上記遷移金属成分粉末と上記酸素イオン伝導性材料粉末との割合は、質量比で、９０：１０〜４０：６０であることを特徴としている。このような構成により、中低温の作動温度においても電子伝導性と酸素イオン伝導性とをバランスよく両立することができる。
【００１３】
ここに開示される電極材料の好ましい一態様において、少なくとも１種の分散媒を含み、ペースト状に調製されていることを特徴としている。このような構成によると、例えば、ＳＯＦＣの電極を塗布法、印刷法等により好適に作製することができるために好ましい。
【００１４】
他の側面において、ここに開示される技術は、燃料極と、固体電解質と、空気極と、を備えたＳＯＦＣを提供する。このＳＯＦＣは、燃料極が上記のいずれかに記載の電極材料から作製されていることを特徴としている。ここで開示される電極材料は、遷移金属成分粉末の熱凝集が抑制されて熱安定性が高められているため、ＳＯＦＣの電極を作製した場合に長期に亘り高い発電性能を維持することができる。このような特徴は、固体電解質層を薄膜化した場合の固体電解質層と燃料極との間の熱応力の発生の抑制にもつながる。このため、このような電極材料を用いたＳＯＦＣでは、長期信頼性の高い高性能な（例えば、出力密度の高い）ものであり得る。
【図面の簡単な説明】
【００１５】
【図１】一実施形態に係るアノード支持型のＳＯＦＣを模式的に示す断面図である。
【図２】一実施形態に係るアノード支持型のＳＯＦＣスタックを模式的に示す分解斜視図である。
【図３】一実施形態における遷移金属成分粉末の平均粒子径と、これを使用したＳＯＦＣの発電性能および劣化率との関係を示すグラフである。
【図４】一実施形態における遷移金属成分粉末の結晶子径と、これを使用したＳＯＦＣの発電性能および劣化率との関係を示すグラフである。
【図５】一実施形態における遷移金属成分粉末のパラメータＰと、これを使用したＳＯＦＣの発電性能および劣化率との関係を示すグラフである。
【発明を実施するための形態】
【００１６】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１７】
ここで開示される電極材料は、本質的に、遷移金属成分粉末と、酸素イオン伝導性材料粉末と、を含むものとして特徴づけられる。そしてこの遷移金属成分粉末は、平均結晶子径をＳ、平均粒子径をＤとしたとき、次式で表されるパラメータＰ：Ｐ＝Ｓ／Ｄ；がＰ＞０．０８５を満たすことで特徴づけられる。すなわち、遷移金属成分粉末のパラメータＰが適切な範囲となるように調整されている。以下、これらの電極材料の構成成分について詳細に説明する。
【００１８】
［遷移金属成分粉末］
遷移金属成分粉末は、遷移金属および遷移金属化合物からなる群から選択される少なくとも一つの遷移金属成分からなる粉末を含んでいる。遷移金属成分としては、具体的には、元素周期律表の３族〜１１族に属する遷移金属元素の単体（すなわち、遷移金属）や、当該遷移金属元素を主要構成成分とする化合物（すなわち、遷移金属化合物）であり得る。ここで、遷移金属化合物とは、当該遷移金属元素と他の金属元素および／または半金属元素からなる合金、固溶体、金属間化合物等の金属的性質を示す物質や当該遷移金属元素と非金属元素との化合物（典型的には、酸化物、窒化物等）を包含する。例えば、典型的には、チタン（Ｔｉ），バナジウム（Ｖ），クロム（Ｃｒ），マンガン（Ｍｎ），鉄（Ｆｅ），コバルト（Ｃｏ），ニッケル（Ｎｉ），銅（Ｃｕ）等の３ｄ遷移元素、ルテニウム（Ｒｕ），ロジウム（Ｒｈ），パラジウム（Ｐｄ），オスミウム（Ｏｓ），イリジウム（Ｉｒ），白金（Ｐｔ），金（Ａｕ），銀（Ａｇ）の貴金属元素等の金属、白金−パラジウム合金，白金−ロジウム合金等の合金、並びに、酸化コバルト（ＣｏＯ，Ｃｏ２Ｏ３，Ｃｏ３Ｏ４），酸化銅（ＣｕＯ，Ｃｕ２Ｏ），酸化銀（ＡｇＯ，Ａｇ２Ｏ），酸化タングステン（ＷＯ，Ｗ２Ｏ３，ＷＯ３，ＷＯ６）等の酸化物および窒化物等の遷移金属化合物が挙げられる。
【００１９】
以上のような遷移金属成分は、ＳＯＦＣの燃料極の運転環境である中低温（例えば、６００℃以上７００℃以下）の還元雰囲気（Ｈ２ガス雰囲気）において、高い電気伝導性を示すとともに、水素解離能力（水素酸化活性であり得る）を備え得る。したがって、この電極材料は、特にＳＯＦＣの燃料極用材料として好適に用いることができる。なかでも、Ｃｏ，Ｎｉ，Ｃｕ，Ａｇ，ＷおよびＰｔの単体や、これらの合金、酸化物等は、上記ＳＯＦＣの運転環境において水素等の燃料ガスとの反応性が十分に大きいことから特に好適な材料であり得る。これらの遷移金属成分は、いずれか１種が単独で粉末を構成していても良いし、２種以上が組み合わされて粉末を構成していても良い。上記の特性と、価格の面等を考慮すると、遷移金属はＮｉまたはＰｔであるのが好ましく、特に、Ｎｉ，ＮｉＯ，Ｐｔ，Ｐｔ合金を含むことが好ましい。より好ましくはＮｉＯであり得る。ＮｉＯが他の遷移金属および遷移金属化合物の少なくとも一つと共に含まれる場合には、このＮｉＯがより高い含有率で含まれることが好適である。
【００２０】
そして上記の遷移金属成分粉末は、一般的に、平均粒子径が小さい程、反応表面積や燃料ガス／固体電解質／遷移金属成分粉末が接する三相界面を増大できる点で好ましい。しかしながら、ＳＯＦＣが運転される６００℃以上の温度域において、遷移金属成分粉末は熱凝集しやすいという問題が生じ得る。この問題は、遷移金属成分粉末の平均粒子径が小さい程顕著となり、多孔質電極が緻密化されたり、電極の導電パスを遮断されたりする等の問題が生じ得た。
【００２１】
そこで、ここに開示される遷移金属成分粉末は、次式：Ｐ＝Ｓ／Ｄ；で表されるパラメータＰが、Ｐ＞０．０８５を満たすようにしている。なお、式中の、Ｓは遷移金属成分粉末の平均結晶子径、Ｄは平均粒子径である。
一般に、市販されている遷移金属成分粉末は、各遷移金属の硫酸塩、硝酸塩、炭酸塩、水酸化物等の塩類又は遷移金属粉を、ロータリーキルン等の転動炉、プッシャー炉等の連続炉、あるいはバーナー炉等のバッチ炉を用いて、酸化性雰囲気下で焼成し、必要に応じて粒度調整をすることにより製造されている。そしてこのような遷移金属成分粉末についてのパラメータＰは、典型的には０．０８３以下であり、多くの場合は０．０８以下であり、例えば０．０５以下であり得る。
【００２２】
これに対し、ここに開示される技術においては、パラメータＰが上記関係を満たすことで、遷移金属成分粉末を構成する個々の遷移金属成分粒子における結晶子の大きさが拡大されている。換言すると、遷移金属成粒子内で結晶子が大きく成長されており、遷移金属成分粉末の電子伝導性が高められるとともに、熱安定性が改善される。したがって、かかる電極材料を用いて製造された電極を備えるＳＯＦＣにおいては、６００℃以上の温度域における遷移金属成分粉末の熱凝集の問題を抑制することができ、長期に亘って反応活性の良好な電極を作製することができる。
上記のパラメータＰは、０．０９以上であるのが好ましく、０．１以上であるのがより好ましく、０．１１以上であるのが特に好ましい。例えば、Ｐは、０．１２以上や、０．１３以上の値であることが更に好ましい。パラメータＰの上限は特に制限されず、理論的に１に近いほどより好ましい。すなわち、理想的には、個々の遷移金属成分粒子が、遷移金属成分の単結晶粒子であることが望ましい。
【００２３】
なお、遷移金属成分粉末に関する平均結晶子径（結晶子の大きさ）は、粉末Ｘ線回折法により得られる回折パターンに基づきシェラー（Scherrer）の式：Ｓ＝Ｋλ／（β×ｃｏｓθ）；を用いて算出することができる。式中、Ｓは平均結晶子径を、ＫはScherrer定数（０．９２）を、λは使用Ｘ線の波長を、βは回折線（回折ピーク）の半値全幅を、θは回折角を示している。
粉末Ｘ線回折法において、例えば、遷移金属成分粉末がＮｉＯ粉末である場合、２θ＝４３°に検出される回折線に基づき、平均結晶子径を算出することができる。
また、平均粒子径は、レーザ散乱・回折法に基づく粒度分布測定装置により測定された体積基準の粒度分布における積算値５０％での粒径（５０％体積平均粒子径）である。
【００２４】
上記のパラメータＰは、遷移金属成分粉末に対して適切な熱処理を施して結晶子を成長させたり、遷移金属成分粉末に粒度調整処理を施して平均粒子径を低減したりすることで調整することができる。熱処理に際しては、対象とする遷移金属成分に対応した結晶粒の成長温度範囲に遷移金属成分粉末を保持することが挙げられる。例えば、遷移金属成分粉末がＮｉＯ粉末である場合、ＮｉＯ粉末を１１００℃〜１５００℃の温度に０．５〜２４時間程度保持することが例示される。また、粒度調整処理に際しては、ボールミル、遊星ボールミル、ビーズミル等の適切な粉砕機を利用して乾式または湿式で遷移金属成分粉末の粒度（平均粒子径）を調整することが挙げられる。なお、粒度調整に際しては、結晶粒の微細化が生じないような条件で処理することがより好ましい。このような粒度および結晶子径の調整は、各処理の間で遷移金属成分粉末を都度採取して、粒度および結晶子径を測定しパラメータＰを確認しながら実施することができる。
【００２５】
このような遷移金属成分粉末の平均粒子径は、厳密に限定されるものではないが、三相界面を増大させ得る点で比較的微細なものであることが好ましい。例えば、平均粒子径は、２０μｍ以下が適当であり、好ましくは０．０１μｍ以上１０μｍ以下であり、より好ましくは０．０５μｍ以上５μｍ以下であり、例えば０．１μｍ以上３μｍ以下である。
【００２６】
［酸素イオン伝導性材料粉末］
酸素イオン伝導性材料粉末としては、ＳＯＦＣの運転環境において少なくとも酸素イオン伝導性を有する各種の材料の粉末を用いることができる。例えば、ＳＯＦＣの固体電解質材料として使用されている各種の材料の粉末を好適に用いることができる。このような酸素イオン伝導性材料としては、具体的には、ジルコニア（ＺｒＯ２），セリア（ＣｅＯ２）等の酸化物に、マグネシウム（Ｍｇ），アルミニウム（Ａｌ），カルシウム（Ｃａ），チタン（Ｔｉ），ガリウム（Ｇａ），ストロンチウム（Ｓｒ），イットリウ（Ｙ），ジルコニウム（Ｚｒ），ニオブ（Ｎｂ），スカンジウム（Ｓｃ），ハフニウム（Ｈｆ），バリウム（Ｂａ），タングステン（Ｗ），ビスマス（Ｂｉ），ランタン（Ｌａ），セリウム（Ｃｅ），サマリウム（Ｓｍ），ガドリニウム（Ｇｄ），エルビウム（Ｅｒ）等の安定化元素を添加（ドープ）して結晶構造を安定化させた、安定化ジルコニア、安定化セリア等を好適に用いることができる。なかでも、イットリア安定化ジルコニア（ＹＳＺ），スカンジア安定化ジルコニア（ＳｃＳＺ），サマリウムドープセリア（ＳＤＣ）およびガドリニウムドープセリア（ＧＤＣ）はＳＯＦＣの運転環境において結晶構造の安定性が高く、また、高い酸素イオン伝導性を示し得るために好ましい材料であり得る。酸素イオン伝導性材料において、安定化元素は、いずれか１種であっても良いし、２種以上の組み合わせであっても良い。安定化元素の添加割合は厳密には制限されないものの、概ね１〜２０モル％程度、例えば４〜１５モル％とすることが好ましい。また、酸素イオン伝導性材料は、いずれか１種が単独で酸素イオン伝導性材料粉末を構成していても良いし、２種以上が混合されて酸素イオン伝導性材料を構成していても良い。
【００２７】
このような酸素イオン伝導性材料粉末の平均粒子径は、特に限定されるものではないが、例えば、平均粒子径は、好ましくは０．０１μｍ以上１０μｍ以下であり、より好ましくは０．０５μｍ以上５μｍ以下であり、例えば０．１μｍ以上３μｍ以下である。
【００２８】
遷移金属成分粉末と酸素イオン伝導性材料粉末との割合は特に制限されない。遷移金属成分粉末に、ごく僅かでも酸素イオン伝導性材料粉末が混合されることで、遷移金属成分粉末の熱凝集を抑制することができ、ここに開示される電極材料とすることができる。かかる観点から、遷移金属成分粉末と酸素イオン伝導性材料粉末との合計に占める酸素イオン伝導性材料粉末の割合は、０質量％を超過していればよく、例えばＳＯＦＣにおける電極の寸法や使用する固体電解質材料のＣＴＥ等を考慮して適切な割合で配合することができる。一方で、遷移金属成分粉末の割合が少なすぎると、電極の電子伝導性が急激に損なわれるために好ましくない。かかる観点から、遷移金属成分粉末と酸素イオン伝導性材料粉末との合計に占める酸素イオン伝導性材料粉末の割合は、７０質量％以下であるのが好ましい。例えばＳＯＦＣの燃料極を形成した場合に、固体電解質との熱膨張係数（Coefficient of Thermal Expansion：ＣＴＥ）の差を適切に緩和するとの観点から、遷移金属成分粉末と酸素イオン伝導性材料粉末との混合比率（質量比）は、およそ９０：１０〜４０：６０であることが適切であり、８０：２０〜４５：５５であることが好ましく、７０：３０〜５０：５０の範囲にあることが好適である。
【００２９】
なお、遷移金属成分粉末と酸素イオン伝導性材料粉末とは、互いに単独で混合された状態（いわゆるサーメット）であっても良いし、複合化された状態であっても良い。例えば、酸素イオン伝導性材料粉末を構成する粒子の表面に、遷移金属成分粉末が担持された状態であっても良い。この場合、遷移金属成分粉末と酸素イオン伝導性材料粉末とは、（１）機械的結合、（２）物理的結合（例えば分子間結合）、（３）化学的結合（例えば共有結合、イオン結合（焼結を含む））のいずれか１つまたは２つ以上の組み合わせにより結合されていても良い。
【００３０】
なお、ここに開示される電極材料は、本発明の目的を逸脱しない限りにおいて、上記の遷移金属成分粉末と酸素イオン伝導性材料粉末との他に、分散媒、造孔材、焼結助剤等の他の構成成分を含むことができる。かかる他の構成成分については、種々の基準に照らして調整することができる。
（造孔材）
造孔材は、電極を多孔質構造に形成するために電極材料に配合される材料であって、電極作製時（焼成時）に消失する各種の材料を用いることができる。例えば、造孔材としては、天然有機粉体、粒状の合成樹脂材料、炭素粉末等が好ましい例として挙げられる。
天然有機粉体としては、例えば、澱粉を含む各種の植物のうち、澱粉を多く含む種子（胚乳）、塊根等の部位を粉末にしたものや、かかる部位か抽出した澱粉粉末であってよい。例えば、代表的には、もち米粉、米粉、大麦粉、小麦粉、オート（燕麦）粉、とうもろこし粉、えんどう豆粉、じゃがいも粉、さつまいも粉、キャッサバ粉、葛粉、サゴ粉、アマランス粉、バナナ粉、アロールート粉、カンナ粉などの食物粉、馬鈴薯澱粉、コーンスターチ、タピオカ粉等の澱粉粉末を例示することができる。
【００３１】
粒状樹脂材料としては、電極の焼成時（典型的には、８００℃〜１５００℃の高温での焼成時）に消失することができる各種の合成樹脂からなる粒子状の材料を用いることができる。典型的には、いわゆる樹脂ビーズを好ましく用いることができる。かかる粒状樹脂材料は、粒子の粒径が揃ったものを容易に入手することができ、また表面形態も滑らかであるため、電極形成用のスラリーを調製したときの流動性を良好に保ち得るために好ましい。また、所望の多孔質構造（例えば、細孔径分布がシャープな多孔質構造等）の電極を形成し得る点においても好ましい。かかる粒状樹脂材料を構成する樹脂の種類は特に制限されず、例えば、代表的には、ポリエチレン，ポリプロピレン等のポリオレフィン系樹脂、ポリスチレン，スチレン・アクリロニトリル共重合体，アクリロニトリル・ブタジエン・スチレンポリマー等のポリスチレン系樹脂、アクリル系樹脂、ビニルエステル系樹脂およびこれらの複合体等が例示される。
【００３２】
造孔材として各種の炭素粉末を用いることもできる。かかる炭素粉末は７００℃〜９００℃でほぼ焼失するため、電極の焼成時（典型的には、８００℃〜１５００℃）にほぼ全てが燃え抜けるために好適である。炭素粉末としては、その結晶構造や製造方法等は特に制限されず、黒鉛（天然黒鉛およびその改質体、人造黒鉛）等に代表される各種の炭素材料を用いることができる。
【００３３】
（分散媒）
上記の粉末状の電極材料は、そのまま圧縮成形する等して電極構造に成形してもよいし、あるいは、粉末状の電極材料を分散媒中に分散したペースト（インク、スラリー、サスペンションなどを包含する）の形態に調製して用いるようにしても良い。このとき用いる分散媒としては、上記の遷移金属成分粉末および酸素イオン伝導性材料粉末を良好に分散し得るものであればよく、従来のこの種のペーストに用いられている各種の分散媒を特に制限なく使用することができる。典型的には、かかる分散媒としては、ビヒクルと、粘度調整のための有機溶媒との混合物を考慮することができる。
有機溶媒としては、例えば、エチレングリコールおよびジエチレングリコール誘導体（グリコールエーテル系溶剤）、トルエン、キシレン、ブチルカルビトール（ＢＣ）、ターピネオール等の高沸点有機溶剤の１種を単独で、または、２種以上を組み合わせて使用することができる。
【００３４】
また、ビヒクルは、有機バインダとして種々の樹脂成分を含むことができる。かかる樹脂成分はペーストを調製するのに良好な粘性および塗膜形成能（例えば、印刷性や、基板に対する付着性等を含む）を付与し得るものであればよく、従来のこの種のペーストに用いられているものを特に制限なく使用することができる。例えば、アクリル樹脂、エポキシ樹脂、フェノール樹脂、アルキド樹脂、セルロース系高分子、ポリビニルアルコール、ロジン樹脂等を主体とするものが挙げられる。このうち、特にエチルセルロース等のセルロース系高分子が含まれているのが好ましい。なお、かかる分散媒には、分散剤や可塑剤等のこの種の分散媒に一般的に使用され得る任意の添加剤が含まれていても良い。
【００３５】
分散媒の割合は、電極材料の使用目的に応じて適宜調整することができる。例えば、ＳＯＦＣの電極およびその他の構成部材の形態や、その成形に採用する手法等に応じて、適宜調整することができる。例えば、かかるペースト状の形態の電極材料は、印刷等の手法により上記のＳＯＦＣの構成部材を形成するのに好ましく用いることができる。より具体的には、例えば、スクリーン印刷やドクターブレード法等の手法によりＳＯＦＣの燃料極を作製するためのグリーンシート（未焼成段階の成形体）を成形する場合は、かかる分散媒が、ペースト全体（すなわち、例えば、上記遷移金属成分粉末および酸素イオン伝導性材料粉末と、造孔材と、分散媒との合計）に占める割合は、５質量％以上６０質量％以下程度とすることが好ましく、７質量％以上５０質量％以下がより好ましく、１０質量％以上４０質量％以下が特に好ましい。また、ビヒクルに含まれる有機バインダは、例えば、ペースト全体の１質量％以上１５質量％以下程度、好ましくは１質量％以上１０質量％以下程度、より好ましくは１質量％以上７質量％以下程度の割合とすることが例示される。かかる構成とすることで、例えば、粉末状の遷移金属成分粉末および酸素イオン伝導性材料粉末を均一な厚さの層状体（例えば、塗膜）として形成（塗布）し易く、取扱いが容易であり、さらにかかる塗布物から分散媒を除去するのに長時間を要することがないために好適である。特に、薄層化が進められるＳＯＦＣの燃料極のグリーンシートを好適に形成することができる。
【００３６】
なお、ペースト状に調製するに際し、上記粉末状の電極材料および分散媒の混合には、例えば、公知の三本ロールミル等を用いることができる。ペースト状の電極材料は、所望の用途に応じて適切な粘度に調整することによって、塗布または印刷等の形態で電極材料を所望の位置に所望の形態にて簡便に供給することが可能となる。例えば、極精密に寸法が管理されたＳＯＦＣの燃料極を簡便かつ好適に成形することができる。
上記のようにして準備した電極材料の成形体（いわゆるグリーンシート）は、従来のこの種の構成部材と同様に焼成することができる。この場合の焼成温度は、例えば１０００℃〜１４００℃程度とすることができる。なお、この焼成をＳＯＦＣの他の構成部材の焼成と同時に行う場合等には、焼成条件を適宜変更することができる。これにより、例えば、ＳＯＦＣの燃料極等の燃料電池構成部材を作製することができる。
【００３７】
（ＳＯＦＣ）
［実施態様１］
ここに開示される技術により提供される固体酸化物形燃料電池（ＳＯＦＣ）は、本質的には、燃料極（アノード）と固体電解質と空気極（カソード）とが備えられている。ここでＳＯＦＣは、例えば、従来公知の平板型（Ｐｌａｎａｒ），ＭＯＬＢ型、縦縞円筒型（Ｔｕｂｕｌａｒ）、あるいは円筒の周側面を垂直に押し潰した扁平円筒型（Ｆｌａｔ ｔｕｂｕｌａｒ）、一体積層型等の種々の構造のＳＯＦＣであってよい。また、ここに開示される電極材料を用いた電極（典型的には空気極）は、形状やサイズは特に限定されない。ＳＯＦＣを支持する支持体（基材）についても特に制限なく、例えば燃料極（アノード支持型）、空気極（カソード支持型）、固体電解質（固体電解質支持型）等であり得る。
【００３８】
図１は、アノード支持型のＳＯＦＣ（単セル）１０を模式的に示した断面構成図である。この図は模式的に描かれており、図における寸法関係（長さ、幅、厚さ等）は実際の寸法関係を厳密に反映するものではない。ここに示されるＳＯＦＣ１０は、支持体となる燃料極４０と、この燃料極４０の少なくとも一部の表面上に形成された薄膜状の固体電解質３０と、この固体電解質３０の表面上に形成された薄膜状の空気極２０とが積層された構造を有している。なお、必須の構成要素ではないが、空気極２０と固体電解質３０との間に、両者の反応を防止する反応防止層２５が備えられていてもよい。ここで、燃料極４０と空気極２０とは、燃料ガスの流通が可能なように多孔質構造とされている。
【００３９】
この燃料極４０は、ここに開示される電極材料を用いて好適に作製することができる。燃料極４０の端部４２は、燃料ガス（典型的には、水素（Ｈ２）または炭化水素（例えばメタン；ＣＨ４））を供給するガス管６０と接合されている。かかる接合面は、気体（燃料ガスもしくは空気）が流出又は流入しないように接続部材５０によって接合され、封止されている。また、空気極２０は酸素（Ｏ２）を含む気体に曝されるよう、典型的には外気に露出した構造となるよう、構成されている。
かかるＳＯＦＣ１０に電流を印加すると、空気極２０において、酸素含有ガス（典型的には空気）中の酸素がイオン化されて、酸素イオン（Ｏ２−）となる。この酸素イオンは、空気極２０から固体電解質３０を介して燃料極４０に供給される。そして該燃料極４０において、燃料ガスと反応して水（Ｈ２Ｏ）を生成し、電子を放出することにより、発電が行われる。
【００４０】
ここで、ＳＯＦＣ１０を構成する燃料極４０の形状は、ＳＯＦＣ１０に供給される燃料ガスに接触できるように構成されていればよく、上述したＳＯＦＣの形状に応じて適宜選択することができる。図１に示す構成のＳＯＦＣ１０は、いわゆるアノード支持型であるため、比較的厚く形成された燃料極４０がＳＯＦＣ１０の支持体として利用されている。なお、図示しないが、なお、支持体である燃料極４０は、固体電解質３０との界面から離れた領域は燃料極としての寄与が少ない。したがって、具体的に図示しないが、図１における燃料極４０部分を、固体電解質３０に隣接する領域と、固体電解質３０から離れた領域とに分け、固体電解質３０から離れた領域を多孔度のより高いアノード支持体部分として形成するようにしても良い。この場合、固体電解質３０に隣接する領域の厚みは、例えば、１μｍ〜２００μｍ程度とすることができ、好ましくは５μｍ〜１００μｍ程度、より好ましくは１０μｍ〜１００μｍであるが、かかる厚みに限定されるものではない。また、上記アノード支持体としての燃料極４０の厚みは、取扱い性、耐久性、熱膨張率等を考慮して設定することが好ましい。典型的には０．１ｍｍ〜１０ｍｍ程度であり、好ましくは０．５ｍｍ〜５ｍｍ程度であるが、この厚みに限定されるものではない。
【００４１】
ここで開示されるＳＯＦＣ１０を構成する固体電解質３０は緻密構造を有している。固体電解質３０は、上記燃料極４０の上に積層されており、燃料極４０の形状に応じてその形状を適宜変更することができる。また、固体電解質３０の膜厚は、固体電解質層の緻密性が維持される程度に厚くする一方、ＳＯＦＣとして好ましい酸素イオン伝導度および低抵抗性を供し得る程度に薄くなるよう、両者をバランスさせて厚さ寸法を設定することが好ましい。典型的には０．１μｍ〜５０μｍ程度であり、好ましくは１μｍ〜４０μｍ程度であり、より好ましくは５μｍ〜２０μｍ程度であるが、かかる膜厚は限定されるものではない。
【００４２】
固体電解質を構成する材料としては、従来からＳＯＦＣに用いられている材料の一種または二種以上を特に限定することなく使用することができル。例えば、上記の酸素イオン伝導性材料として例示したような、高い酸素イオン伝導性を有する化合物が好ましく用いられる。具体的には、例えば、セリウム（Ｃｅ）、ジルコニウム（Ｚｒ）、マグネシウム（Ｍｇ）、スカンジウム（Ｓｃ）、チタン（Ｔｉ）、アルミニウム（Ａｌ）、イットリウム（Ｙ）、カルシウム（Ｃａ）、ガドリニウム（Ｇｄ）、サマリウム（Ｓｍ）、バリウム（Ｂａ）、ランタン（Ｌａ）、ストロンチウム（Ｓｒ）、ガリウム（Ｇａ）、ビスマス（Ｂｉ）、ニオブ（Ｎｂ）、タングステン（Ｗ），エルビウム（Ｅｒ）等のうちから選択される元素を安定化剤として含む、酸化物であることが好ましい。具体的には、例えば、イットリア（Ｙ２Ｏ３）、カルシア（ＣａＯ）、スカンジア（Ｓｃ２Ｏ３）、マグネシア（ＭｇＯ）、イッテルビア（Ｙｂ２Ｏ３）、エルビア（Ｅｒ２Ｏ３）等の少なくとも１種で結晶構造を安定化させたジルコニア（ＺｒＯ２）や、ガドリニア（Ｇｄ２Ｏ３）、ランタニア（Ｌａ２Ｏ３）、サマリア（Ｓｍ２Ｏ３）、イットリア（Ｙ２Ｏ３）をドープしたセリウム酸化物（ＣｅＯ２）が、好適例として挙げられる。例えば、イットリウム（Ｙ）の酸化物（例えば、イットリア（Ｙ２Ｏ３））をドープしたイットリア安定化ジルコニア（ＹＳＺ）や、スカンジウム（Ｓｃ）の酸化物（例えばスカンジア（Ｓｃ２Ｏ３））をドープしたスカンジア安定化ジルコニア（ＳｃＳＺ）等を好ましく用いることができる。
【００４３】
空気極（カソード）２０は、上記燃料極４０と同様に多孔質構造を有している。空気極２０は、上記固体電解質３０の上に積層されており、固体電解質３０の形状に応じてその形状を適宜変更することができる。空気極２０の厚みは、典型的には１μｍ〜２００μｍ程度であり、好ましくは５μｍ〜１００μｍ程度、より好ましくは１０μｍ〜１００μｍであるが、かかる厚みに限定されるものではない。
【００４４】
空気極２０を構成する材料としては、従来からＳＯＦＣに用いられている空気極用材料の一種または二種以上を特に限定することなく使用することができル。例えば、以下の導電性ペロブスカイト型酸化物を用いることができる。具体的には、（ＬａＳｒ）ＭｎＯ３、（ＬａＣａ）ＭｎＯ３に代表されるランタンマンガネート（ＬａＭｎＯ３）系ペロブスカイト型酸化物や、ＬａＣｏＯ３、（ＬａＳｒ）ＣｏＯ３、（ＬａＳｒ）（ＣｏＦｅ）Ｏ３等に代表される、ランタンコバルタイト（ＬａＣｏＯ３）系のペロブスカイト型酸化物、さらには、（ＬａＳｒ）（ＴｉＦｅ）Ｏ３等に代表される、ランタンチタネート（ＬａＴｉＯ３）系のペロブスカイト型酸化物からなるものが例示される。なお、ここに列挙した一般式は、当業者において慣用的に使用されているように、かかる酸化物を構成する主元素の組み合わせを簡略的に示すものであって、実際の電極材料の組成を示すものではない。また、上記に示した主元素以外の元素をドープするようにしても良い。
【００４５】
［実施態様２］
かかる実施態様における固体酸化物形燃料電池（ＳＯＦＣ）システムは、ＳＯＦＣのスタックセル１００を備えている。図２に、スタックセル１００の一形態の分解斜視図を模式的に示す。このスタックセル１００は、ＳＯＦＣ（単セル）１０Ａ，１０Ｂが、インターコネクタ５０（５０Ａ）を介して複数層積み重なったスタックとして構成されている。単セル１０Ａ，１０Ｂは、層状の固体電解質３０の両面が、それぞれ層状の燃料極（アノード）４０と空気極（カソード）２０とで挟まれたサンドイッチ構造を備えている。図面中央に配されるインターコネクタ５０Ａは、その両面を二つの単セル１０Ａ，１０Ｂで挟まれており、一方のセル対向面５２がセル１０Ａの空気極２０と対向（隣接）し、他方のセル対向面５４がセル１０Ｂの燃料極４０と対向（隣接）している。かかる燃料極４０は、ここに開示される電極材料から構成されている。また、インターコネクタ５０は、例えば、ＳＵＳ４３０等の耐熱合金，Ｃｒｏｆｅｒ（ティッセンクルップ），ＺＭＧ（日立金属）等の金属材料や、ＬａＣｒＯ３系のセラミックス材料を使用して構成することができる。インターコネクタ５０の、セル対向面５２には複数の溝が形成されており、供給された酸素含有ガス（典型的には空気）が流れる空気流路５３を構成している。同様に、反対側のセル対向面５４にも複数の溝が形成されており、供給された燃料ガス（典型的にはＨ２ガス）が流れるための燃料ガス流路５５を構成している。かかる形態のインターコネクタ５０では、典型的には空気流路５３と燃料ガス流路５５とが互いに直交するように形成されている。一般的な動作においては、酸素（Ｏ２）含有ガス中のＯ２ガスが空気極５４で還元されてＯ２−アニオンとなり、固体電解質を通って燃料極４０に移動し、Ｈ２ガス燃料を酸化する。そしてかかる酸化反応に伴い、電気エネルギーを発生させている。
なお、以上のＳＯＦＣシステムの製造方法は、従来公知の製造方法に準じればよく特別な処理を必要としないため、詳細な説明は省略する。
【００４６】
以下、本発明に関する幾つかの試験例を説明するが、本発明をかかる試験例に示すものに限定することを意図したものではない。
【００４７】
［電極材料の用意］
（例１〜５）
製造元の異なる５通りの酸化ニッケル（ＮｉＯ）粉末を用意し、例１〜５の遷移金属成分粉末とした。この例１〜５の遷移金属成分粉末（酸化ニッケル）の平均粒子径と平均結晶子径とを測定し、下記の表１に示した。また、平均粒子径と平均結晶子径との値から、パラメータＰを算出し、併せて表１に示した。
なお、各酸化ニッケル粉末の平均粒子径は、レーザ散乱・回折法に基づく粒度分布測定装置を用いて測定された体積基準の粒度分布におけるＤ５０を採用した。
【００４８】
平均結晶子径は、各例の酸化ニッケル粉末についてＸ線回折分析を行い、得られたＸＲＤ回折パターンにおける２θ＝４３°に検出されたピークの半値全幅（ＦＷＨＭ）から、シェラーの式に基づき算出した。Ｘ線回折分析は、粉末Ｘ線回折装置（株式会社リガク製，ＲＩＮＴ−ＴＴＲIII）を用い、分析条件は以下のとおりとした。
励起Ｘ線：ＣｕＫα（波長λ＝１．５４０５６Å），５０ｋＶ，５０ｍＡ
測定範囲：２θ＝１０〜６０°
ステップ幅：０．０１°
スキャンスピード：５°／ｍｉｎ
【００４９】
（例６〜１３）
例１〜５と同じ遷移金属成分粉末（酸化ニッケル粉末）に対し、１１００℃〜１５００℃の温度で０．５〜２０時間程度加熱する結晶子径調整処理を施すことで、結晶子の大きさを様々に変化させた。その後、ビーズミル（寿工業（株）製、ウルトラアペックスミル、ビーズ径０．５ｍｍ）を使用し、結晶子調整処理後の酸化ニッケル粉末を２０００ｒｐｍの条件で湿式粉砕することで、例６〜１３の遷移金属成分粉末とした。
このようにして得た例６〜１３の遷移金属成分粉末について、上記例１〜５と同様に、平均粒子径と平均結晶子径とを測定するとともに、パラメータＰを算出し、これらの結果を併せて表１に示した。
【００５０】
［評価用のＳＯＦＣセルの作製］
また、上記で用意した各例の遷移金属成分粉末をＳＯＦＣの燃料極用材料として用い、以下の手順で、評価用のＳＯＦＣセルを作製した。
まず、酸化ニッケル（ＮｉＯ，平均粒子径０．５μｍ）粉末と、８％イットリア安定化ジルコニア（８％ＹＳＺ，平均粒子径０．５μｍ）粉末とを、６０：４０の質量比で混合することで、燃料極支持体用材料を用意した。そして、この燃料極支持体用材料と、造孔材（炭素成分）、バインダ（ポリビニルブチラール；ＰＶＢ）、可塑剤および分散媒（キシレン）とを、順に４８〜５８：１５〜５：８．５：４．５：２４の質量比で混練することにより、ペースト状の燃料極支持体形成用組成物を調製した。次いで、この燃料極支持体形成用組成物をキャリアシート上にドクターブレード法によりシート状に塗布し、乾燥させることで、厚みが０．５〜１．０ｍｍの燃料極支持体グリーンシートを形成した。
【００５１】
次に、上記で用意した例１〜１３の遷移金属成分粉末（酸化ニッケル粉末）と、８％ＹＳＺ（平均粒子径０．５μｍ）粉末とを、質量比で、６０：４０の割合で混合し、ここに開示される電極材料とした。また、この電極材料と、バインダ（エチルセルロース；ＥＣ）および分散媒（ＴＥ）とを、８０：２：１８の質量比で混合することで、燃料極形成用組成物を調製した。この燃料極形成用組成物は、ここに開示されるペースト状の電極材料であり得る。次いで、この燃料極形成用組成物を上記燃料極支持体グリーンシートの上にスクリーン印刷法により供給し、乾燥させて、厚みが約１０μｍの燃料極グリーンシートを形成した。
【００５２】
固体電解質材料として、８％ＹＳＺ（平均粒子径０．５μｍ）粉末と、バインダ（ＥＣ）と、分散媒（ＴＥ）とを、６５：４：３１の質量比で混練することにより、ペースト状の固体電解質層形成用組成物を調製した。これを上記燃料極グリーンシートの上にスクリーン印刷法によってシート状に供給することで、厚みが約１０μｍの固体電解質層グリーンシートを形成した。
【００５３】
また、反応防止層材料として、１０％ガドリニウムドープセリア粉末（１０％ＧＤＣ，平均粒子径０．５μｍ）と、バインダ（ＥＣ）と、分散媒（ＴＥ）とを、６５：４：３１の質量比で混練することにより、ペースト状の反応防止層用組成物を調製した。これを上記固体電解質層グリーンシートの上にスクリーン印刷法によってシート状に供給することで、厚みが約５μｍの反応防止層グリーンシートを形成した。
このようにして用意した積層グリーンシートを円形に切り抜き、１３５０℃で共焼成することで、燃料極支持体，燃料極層，固体電解質層および反応防止層が順に一体的に積層されたＳＯＦＣのハーフセルを得た。なお、焼成後のハーフセルの形状は、直径２０ｍｍの円形であった。
【００５４】
次いで、空気極材料としてＬａ０．６Ｓｒ０．４Ｃｏ０．２Ｆｅ０．８Ｏ３−δ（ＬＳＣＦ、平均粒子径０．５μｍ）と、バインダ（エチルセルロース；ＥＣ）および分散媒（ＴＥ）とを、８０：３：１７の質量比で混合することで、空気極形成用組成物を調製した。次いで、この燃料極形成用組成物を、上記で用意したＳＯＦＣのハーフセルの反応防止層上にスクリーン印刷法によって円形シート状に供給することで、空気極層グリーンシートを形成した。次いで、これを１１００℃で焼成して層状の空気極を形成することで、例１〜１３の評価用のＳＯＦＣを得た。なお、空気極の寸法は、直径１０ｍｍ、厚み約３０μｍとした。
そして、このように得られた評価用のＳＯＦＣについて、発電性能と劣化率とを以下に示す手順で測定した。
【００５５】
［発電性能］
各例のＳＯＦＣを下記の条件で運転し、電流密度０．５Ａ／ｃｍ２における出力密度（Ｗ／ｃｍ２）を測定し、発電性能とした。その結果を、表１の「発電性能」の欄に示した。
燃料極供給ガス：水素ガス（５０ｍｌ／ｍｉｎ）
空気極供給ガス：空気（１００ｍｌ／ｍｉｎ）
運転温度：７００℃
【００５６】
［劣化率］
各例のＳＯＦＣを下記の条件で運転し、電流密度０．５Ａ／ｃｍ２で１００時間運転したときの前後で開放電圧を測定し、下式に基づき電圧劣化率を算出した。その結果を、表１の「劣化率」の欄に示した。なお、式中、「初期開放電圧」は、運転前の開放電圧であり、「運転後開放電圧」は、１００ｈ運転後の開放電圧である。
燃料極供給ガス：水素ガス（５０ｍｌ／ｍｉｎ）
空気極供給ガス：空気（１００ｍｌ／ｍｉｎ）
運転温度：７００℃
劣化率＝｛（運転後開放電圧）−（初期開放電圧）｝÷（初期開放電圧）
【００５７】
【表１】
0006616599.tif 000002
【００５８】
［評価］
表１の結果を基に、燃料極の電子伝導性材料の平均粒子径と、発電性能および劣化率との関係を図３に、結晶子径と、発電性能および劣化率との関係を図４に、パラメータＰと、発電性能および劣化率との関係を図５に、それぞれ示した。
図３および図４から明らかなように、平均粒子径と結晶子径とは、発電性能および劣化率との間に有意な相関関係は見られなかった。これに対し、図５に示すように、パラメータＰについては、発電性能および劣化率との間に相関を示しＰ＞０．０８５の場合に発電性能が確実に０．３６を超え、かつ、劣化率が０．１未満の良好な値となることがわかった。
【００５９】
なお、入手したままのＮｉＯ粉末については、Ｐが０．０８２以下と、０．０８５よりも小さい値であった。そのため、このＮｉＯ粉末を用いて製造した例１〜５のＳＯＦＣについては、発電性能および劣化率を共に良好な値とすることができなかった。一方で、例６〜１３に示されるように、入手したＮｉＯ粉末に熱処理および粒度調整を施すことで、例えばＰを０．０８４以上に増大できることがわかった。そして、Ｐ＞０．０８５以上を満たすＮｉＯ粉末を用いてＳＯＦＣを作製した場合に、発電性能および劣化率を共に良好な値とすることができることがわかった。これは、一つのＮｉＯ粒子を構成するＮｉＯ結晶子の大きさを大きくすることで、電子伝導性が高められたとともに、作動温度における還元Ｎｉ粒子の安定性が高められて、Ｎｉ粒子の凝集が抑制されたことによるものと考えられる。
【００６０】
以上のことから、ここに開示される電極材料を用いて、例えば、低温作動型のＳＯＦＣの燃料極を形成することで、発電性能および耐久性に優れたＳＯＦＣが実現できることが確認された。
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００６１】
１０，１０Ａ，１０Ｂ  ＳＯＦＣ（単セル）
２０  空気極（カソード）
２５  反応防止層
３０   固体電解質
４０  燃料極（アノード）
５０，５０Ａ  インターコネクタ
５２ ，５４  セル対向面
５３  空気流路
５５  燃料ガス流路
１００  スタックセル
【図１】
0006616599.tif 000003
【図２】
0006616599.tif 000004
【図３】
0006616599.tif 000005
【図４】
0006616599.tif 000006
【図５】
0006616599.tif 000007